(57)【特許請求の範囲】
【請求項１】
芳香成分が担持された繊維構造物からなる芳香体を製造する方法において、繊維構造物に芳香成分を含浸させ乾燥処理した後に、対向する電極間に通し電極に高電圧を印加することにより、芳香成分が含浸された繊維構造物の内部でプラズマ放電が発生され、これにより繊維構造物の表面から内部まで芳香成分の担持性が向上されたことを特徴とする芳香体の製造方法であって、
前記繊維構造物が、パルプを主原料とする紙および紙との複合材料からなることを特徴とする芳香体の製造方法。
【請求項２】
請求項１に記載のプラズマ放電が、大気圧グロー放電プラズマであることを特徴とする芳香体の製造方法。
【発明の詳細な説明】
【０００１】
【発明の属する技術分野】
本発明は、芳香成分を担持する繊維構造物からなる芳香体を得るための芳香体の製造方法において、プラズマ放電により繊維構造物の表面から内部までの全層で芳香成分の担持性が向上させた芳香体の製造方法および芳香体に関するものである。
【０００２】
【従来の技術】
近年、環境問題への関心が大変高まっており、製品が廃棄されたときの易処理性は商品設計において重要なポイントとなっている。廃棄物の増加が大きな社会問題になっており、リサイクル材料を使用した製品の要求は高い。特に、リサイクル材を使用し、尚かつ、焼却処理の容易な紙製品の需要は極めて大きい。
【０００３】
芳香剤（又は芳香体）を封入する容器市場においても、金属缶やガラス瓶、プラスチックボトルに代わって、紙を主材料とする容器が利用されるケースが多くなってきているが、使用時における容器をなくし芳香成分を紙や不織布などに担持させた芳香体も広く一般的である。
【０００４】
これらの紙や不織布などに芳香成分を担持したものは、芳香体としての使用を終えた時の廃棄性には優れるが、香気が弱かったり香気の持続が短いという問題があった。香気性を強める方法としては、芳香成分の濃度を大きくしたり、担持体に紙や不織布などの繊維構造物を使用してその表面積をできるだけ大きくし芳香成分の揮散を良くする方法などがとられた。また、香気性を持続させる方法としては、担持体内部まで芳香成分を浸透させ香気性を持続させる方法や、担持体表面にコート層やラミネート層を設けて揮散を遅らせる方法などがとられた。しかし、芳香成分を高濃度で使用した場合には、コート層やラミネート層の接着性が充分確保できず、コート層やラミネート層に剥離が生じると、その部分から芳香成分が揮散してしまうことが少なくなかった。
【０００５】
【発明が解決しようとする課題】
本発明は上記の問題を解決することを課題として、発明者らにより鋭意研究の結果発明されたものであり、芳香体の香気の強さを維持した上で香気性の持続性能を大幅に高める芳香体の製造方法および芳香体を提供することにある。
【０００６】
【課題を解決するための手段】
上記の課題は以下の手段によって解決できる。
【０００８】
本発明は、上記課題を達成するため、まず請求項１においては、芳香成分が担持された繊維構造物からなる芳香体を製造する方法において、繊維構造物に芳香成分を含浸させ乾燥処理した後に、対向する電極間に通し電極に高電圧を印加することにより、芳香成分が含浸された繊維構造物の内部でプラズマ放電が発生され、これにより繊維構造物の表面から内部まで芳香成分の担持性が向上されたことを特徴とする芳香体の製造方法であって、
前記繊維構造物が、パルプを主原料とする紙および紙との複合材料からなることを特徴とする芳香体の製造方法としたものである。
【０００９】
また、請求項２においては、請求項１に記載のプラズマ放電が、大気圧グロー放電プラズマであることを特徴とする芳香体の製造方法としたものである。
【００１１】
【発明の実施の形態】
以下本発明の実施の形態について、さらに詳細に説明する。
本発明は、芳香成分を担持する繊維構造物からなる芳香体を得るための製造方法において、繊維構造物に液状の芳香成分を含浸させ乾燥処理した後に、対向する電極間に通し電極に高電圧を印加することにより、芳香成分が含浸された繊維構造物の内部でプラズマ放電を発生させ、繊維構造物の表面から内部まで芳香成分の担持性が向上させることのできる芳香体の製造方法である。
【００１２】
繊維構造物内部までに芳香成分を定着するため香料の液は、繊維構造物の内部に均一に分散していることが好ましい。繊維構造物を芳香成分を含有する香料液に含浸する方法としては、香料液中に繊維構造物を浸漬して芳香成分を繊維構造物中に含浸させるディッピング方法が一般的に用いられる。香料液が目的とする量を供給できる方法であれば、グラビアコーター、バーコーター、ロールコーター、エアーナイフコーター、ブレードコーター、スプレー含浸、等から任意に選定された公知の塗工設備において繊維構造物に塗工、含浸できる。なお、香料液の含浸量は所望の品質を得る上で極めて重要であり、使用する香料液の性能および物性により、また繊維構造物の種類、厚みなどにより決定すればよい。
【００１３】
またこれらの繊維構造物への香料液供給の前段階として、コロナ放電処理や火焔処理のような前処理を行ってもよく、繊維構造物への香料液供給の方法については本発明において限定されるものではない。
【００１４】
繊維構造物に含浸させる香料の種類は特に制限はなく、動物性香料、植物性香料、天然あるいは合成香料の何れであってもよい。ただこれらの香料が単独で用いられることはなく、使用目的、使用（設置）個所に応じてそれに相応しい芳香が得られるように、２５０℃以下の低沸点成分を有するトップノートあるいはライトノートと呼ばれる低沸点成分香料、２７０℃以上の高沸点成分を有するベースノートあるいはラストノートと呼ばれる高沸点成分香料、およびそれらの間の沸点を有するミドルノートと呼ばれる中沸点成分香料を適当に数種調合して用いられる。夫々の主たる香料としては、低沸点成分香料としてベルガモット、ジャスミン、アルダロマ、ラベンダー、ローズ、ガーデニア、グリーンノート、中沸点成分香料としてミューゲ、サンダルウッド、バイオレット、シクラメン、カーネーション、シプレー、高沸点成分香料としてアンバーグリース、ムスク、パチョリ、ぺチパーなどが挙げられる。
【００１５】
また、必要によっては適当な界面活性剤などの加着促進剤を加えてもよく、芳香成分を繊維構造物に含浸させ得るような手段の何れを用いても良い。
【００１６】
前述の手法により均一に添加分散後、プラズマ放電によるエネルギーでポーラスな材料である繊維構造物の内部まで効果的にエネルギーを伝え、繊維構造物内部に含浸した芳香成分を定着することが可能であることを発明者らは見いだした。このプラズマ放電によるエネルギーにて芳香成分を定着させ、芳香成分揮散量を制御でき、香気持続時間の延長の機能を発現するものである。
【００１７】
さらに本発明においては、繊維構造物としてパルプを主原料とする紙および紙との複合材料を用いることができる。
【００１８】
本発明に用いられる繊維構造物には、紙が使用されることが多く、ボール、クラフト等の板紙、または再生紙が主体となりクラフト紙が表層に配された板紙で、紙の厚みが３００μｍ以上の厚めの板紙が好ましく用いられる。また、バージンパルプ１００％で抄造された紙であっても古紙をリサイクルした再生紙であっても、または抄紙行程でこれらの紙を積層して抄造された原紙のいずれを使用することも可能である。
【００１９】
本発明の繊維構造物の紙は、上記の機能化方法により機能化されたものでも良く、木材パルプ、非木材パルプ、古紙からなるいずれの紙であっても構わず、洋紙、板紙、モールド等その形態も問わない。
【００２０】
さらに本発明においては、プラズマ放電として大気圧グロー放電プラズマが特に好ましい。
【００２１】
本発明に用いられるプラズマ放電は、特に大気圧下で発生する低温プラズマ放電が好ましい。低圧系プラズマでは、生産性が低いだけではなく、繊維構造物が低圧雰囲気に曝されることによる水分率の低下や、繊維構造物中に添加したモノマー成分の飛散等の問題があるためである。しかし大気圧下で安定な低温プラズマを発生させるには条件が限定される。特開平５−９８９７に示される如き大気圧グロー放電プラズマでは、ヘリウム等の不活性ガスを主体とした雰囲気に限定される。繊維構造物の内部に分散した芳香成分を定着させるためには、繊維構造物の内部まで十分なエネルギーを与える必要があり、繊維構造物の内部の空隙をヘリウム等の不活性ガスを主体としたガスで置換する必要がある。
【００２２】
これに対しコロナ放電は空気中で放電し、プラズマを発生可能であるが、通常の高周波電圧を電極に印加して発生させたコロナ放電は放電が集中しやすく、放電集中による熱のダメージが無く繊維構造物の内部まで十分なエネルギーを与えることが難しい。しかし放電が長く伸びることから従来成形物の表面処理に利用されていた直流パルスの高電圧を電極間に印加して発生させたコロナ放電プラズマは、放電集中による熱のダメージが少なく、紙のようなポーラスな材料の内部まで効果的にプラズマのエネルギーを伝え、繊維構造物内部に含浸した芳香成分を定着し、担持性を向上することが可能である。
【００２３】
【実施例】
以下に本発明の実施例を示す。
＜実施例１＞
繊維構造物として、古紙を原料として抄紙された再生紙を用いた。ディッピング方式により香料液槽中に紙を浸漬し、室温乾燥後、大気圧グロー放電プラズマ処理を行い、実施例１の芳香体を得た。但し大気圧グロー放電プラズマ処理では、上記含浸紙の片面側を排気手段を設けて陰圧雰囲気となるように誘電体部材で構成し、その状態で放電電極間の大気圧グロー放電プラズマ中に曝した。つまり含浸紙のパルプ繊維間の空隙を雰囲気ガスで置換しながら大気圧グロー放電プラズマ処理を行った。５ＫＨｚ、５ＫＶの交流電圧を印加し、雰囲気はヘリウム９５％、酸素５％の混合ガスとし、処理時間は３０秒とした。
【００２４】
＜比較例１＞
繊維構造物および香料液は実施例１と同じものを用い、実施例１と同様にディッピング方式により香料液槽中に紙を浸漬し、室温乾燥させ比較例１の芳香体を得た。
【００２５】
上記実施例１の芳香体は長期間に渡って中の香料の香りが逃げることなく保存することができた。次いで、保存後の芳香体を保存用容器から取り出した後、室内に設置した秤の上に載せた状態で放置し、その蒸散量（ｇ）を実施例１と比較例１の芳香体についてそれぞれ測定した。その結果を表１に示す。
【００２６】
【表１】
0003606096.tif 000002
【００２７】
表１から分かるように、従来の芳香体では日数の経過とともに蒸散量の割合が減少したが、実施例１の芳香体では芳香成分がなくなるまで略一定の割合で芳香成分が蒸散した。
【００２８】
【発明の効果】
本発明は上述のように構成されているので、以下に記載する効果を奏する。
芳香成分を繊維構造物に担持させる方法として、繊維構造物に芳香成分を含浸させ乾燥処理した後に、対向する電極間に通し電極に高電圧を印加することにより、香料成分が含浸された繊維構造物の内部でプラズマ放電を発生させ、繊維構造物の表面から内部までの全層で香料成分が担持性が向上することにより、安定した割合で芳香成分を蒸散させることができるとともに、芳香体に従来以上に香料成分を定着でき芳香持続時間を延長することができる。